(57)【要約】      （修正有）【課題】家庭、オフィス、ホテル、公共施設等の床材に要求される高い意匠性とカバリング性及び効果的に機能性を付与することができるタフテッドカーペットを提供する。【解決手段】不織布のスリットヤーン２を含む２種類以上の繊維糸条を撚り合わす事なく、クリールの給糸段階で引き揃えられた合糸であって、該合糸を基布にタフトする。【選択図】図１
2009183572.tif 000002
【特許請求の範囲】
【請求項１】
２種類以上の繊維糸条をパイル糸とするカーペットにおいて、前記２種類以上の繊維糸条が撚り合わす事なく、クリールの給糸段階で引き揃えられた合糸であって、該合糸は少なくとも１種類以上の繊維糸条として、不織布のスリットヤーンを含むことを特徴とするタフテッドカーペット。
【請求項２】
前記不織布のスリットヤーンが、ポリエステル系繊維、ポリプロピレン系繊維等の合成樹脂繊維からなり、目付が３０ｇ／ｍ2 〜８０ｇ／ｍ2の不織布を３ｍｍ〜１０ｍｍ幅でスリットされたスリットヤーンであることを特徴とする請求項１に記載のタフテッドカーペット。
【請求項３】
前記不織布のスリットヤーンの少なくとも片面に機能性微粒子を含む樹脂を塗布させて機能性微粒子含有の皮膜が成膜されたスリットヤーンであることを特徴とする請求項１または２に記載のタフテッドカーペット。
【請求項４】
２種類以上の繊維糸条をパイル糸とするカーペットにおいて、前記２種類以上の繊維糸条が撚り合わす事なく、クリールの給糸段階で引き揃えられた合糸であって、該合糸は不織布のスリットヤーンを含み、該合糸を基布にタフトすることを特徴とするタフテッドカーペットの製造方法。
【発明の詳細な説明】
【技術分野】
【０００１】
本発明は、不織布のスリットヤーンを含む２種類以上の繊維糸条を撚り合わす事なく、クリールの給糸段階で引き揃えたパイル糸とし、高い意匠性とカバリング性及び効果的に機能性を付与することができるタフテッドカーペット及びその製造方法に関する。
【背景技術】
【０００２】
従来、タフテッドカーペットのパイル用糸条として各種の糸条が用いられているが、近年では異なる２種類以上の糸条を用いて、さらなる意匠性を備えたカーペットの開発が望まれている。２種類以上の糸条を用いる方法として、タフティングする前の準備段階で撚り合わせや混繊で１本の糸にしてからタフティングする方法が用いられている。また、スライバーとフィラメント糸の襖合糸をカーペット用のパイルとして用いる技術も公知である。特許文献１では、スライバーとフィラメント糸とを引き揃え、その周りに細いフィラメント糸を巻回してなる構成の糸も提案されている。
【０００３】
しかしながら、前記の各方法ではさらなる意匠性という点で、まだまだ不十分であり、準備段階で撚り合わせや混繊で１本の糸にする方法では、それぞれの糸の持つ張力差により、片側の糸にたるみが生じ製織性に問題が生じていた。またスライバーとフィラメント糸とを引き揃え、その周りに細いフィラメント糸を巻回してなる構成の糸の場合は、カバリング性が乏しく、満足できる意匠効果を出すためには大量の目付量を要する必要があった。
【０００４】
さらに、清潔、衛生観念の高まりとともに、各種の消臭性、防カビ性を備えた商品が求められるようになってきており、カーペットにも消臭性、防カビ性を備えたものが求められている。特許文献２、３ではこれら消臭性（特許文献２）、防カビ性（特許文献３）を備えたカーペットに、その材料として消臭性、防カビ性を備えた特殊な糸を使用している、またはパイル糸に消臭、防カビの各加工を施している技術が開示されている。しかしながら、上記パイル糸表面に機能加工を施した場合では、パイル糸表面が経時変化などにより、薬剤の脱落や機能性が低下するという問題があった。
【０００５】
これらの発明は、さらなる意匠性を備えたカーペット及び各種機能性を付与したカーペットとしての発明であるが、本発明のように高い意匠性とカバリング性及び効果的に機能性を付与することができるタフテッドカーペットは未だ開示されていない。
【特許文献１】特開平２−３００３４０号公報
【特許文献２】特開２０００−  ５１０５４号公報
【特許文献３】特開２００１−２４５７７８号公報
【発明の開示】
【発明が解決しようとする課題】
【０００６】
本発明は、前記問題を解決し、家庭、オフィス、ホテル、公共施設等の床材に要求される高い意匠性とカバリング性及び効果的に機能性を付与することができるタフテッドカーペットを提供することを課題とする。
【課題を解決するための手段】
【０００７】
前記課題を達成するために、本発明は以下の手段を提供する。
【０００８】
［１］２種類以上の繊維糸条をパイル糸とするカーペットにおいて、前記２種類以上の繊維糸条が撚り合わす事なく、クリールの給糸段階で引き揃えられた合糸であって、該合糸は少なくとも１種類以上の繊維糸条として、不織布のスリットヤーンを含むことを特徴とするタフテッドカーペット。
【０００９】
［２］前記不織布のスリットヤーンが、ポリエステル系繊維、ポリプロピレン系繊維等の合成樹脂繊維からなり、目付が３０ｇ／ｍ2 〜８０ｇ／ｍ2の不織布を３ｍｍ〜１０ｍｍ幅でスリットされたスリットヤーンであることを特徴とする前項１に記載のタフテッドカーペット。
【００１０】
［３］前記不織布のスリットヤーンの少なくとも片面に機能性微粒子を含む樹脂を塗布させて機能性微粒子含有の皮膜が成膜されたスリットヤーンであることを特徴とする前項１または前項２に記載のタフテッドカーペット。
【００１１】
［４］２種類以上の繊維糸条をパイル糸とするカーペットにおいて、前記２種類以上の繊維糸条が撚り合わす事なく、クリールの給糸段階で引き揃えられた合糸であって、該合糸は不織布のスリットヤーンを含み、該合糸を基布にタフトすることを特徴とするタフテッドカーペットの製造方法。
【発明の効果】
【００１２】
［１］の発明によれば、２種類以上の繊維糸条が撚り合わす事なく、クリールの給糸段階で引き揃えられた合糸であるために、２種類以上の繊維糸条のそれぞれの特徴を活かした見映えが混ざり合う事無く、表現することが可能となり、新しい意匠性、斬新な表情のカーペットを提供することができる。また、該合糸は不織布のスリットヤーンを含んでいるために、従来のカーペット素材として使用されている天然繊維や合成繊維とは違った新しい意匠性、さらにはカバリング性が良好なカーペットを提供することができる。
【００１３】
［２］の発明によれば、不織布のスリットヤーンが、ポリエステル系繊維、ポリプロピレン系繊維等の合成樹脂繊維からなるために、生産性が高く、経済的にも有用なパイル糸とすることができる。また、目付が３０ｇ／ｍ2 〜８０ｇ／ｍ2の不織布を３ｍｍ〜１０ｍｍ幅でスリットされたスリットヤーンであるために、新しい意匠性を表現することができるパイル糸となる。さらにスリットする前の不織布原反において、該不織布表面に機能性加工を付与することが容易となり、効果の大きい、耐久性のある機能性を付与されたカーペットを提供することができる。
【００１４】
［３］の発明によれば、不織布のスリットヤーンの少なくとも片面に機能性微粒子を含む樹脂を塗布させて機能性微粒子含有の皮膜が成膜されたスリットヤーンであるために、消臭、防カビ等の効果の大きい、耐久性のある機能加工を付与することができる。
【００１５】
［４］の発明によれば、２種類以上の繊維糸条が撚り合わす事なく、クリールの給糸段階で引き揃えられた合糸であるために、２種類以上の糸条を用いる従来の方法として、タフティングする前の準備段階で撚り合わせや混繊、あるいは２種類以上の繊維糸条を引き揃え、その周りに細いフィラメント糸を巻回しで１本の糸にしてから、タフティングするという工程が不要となり、生産効率の高いカーペットの製造方法とすることができる。
【発明を実施するための最良の形態】
【００１６】
以下この発明に係わるタフテッドカーペットの一実施形態を図面を参照しつつ説明する。本実施形態のタフテッドカーペットは、パイル糸として２種類以上の繊維糸条が撚り合わす事なく、クリールの給糸段階で引き揃えられた合糸であって、該合糸は不織布のスリットヤーンを含むタフテッドカーペットである。図１は、本実施形態のタフテッドカーペットの一部を拡大して示す概略断面図である。
【００１７】
本発明のタフテッドカーペット（１）は、パイル糸として不織布のスリットヤーン（２）と、従来のカーペット素材として使用されている天然繊維や合成繊維からなる従来糸（３）で構成されている。
【００１８】
本発明におけるタフテッドカーペット（１）は、基布にパイル糸をタフティング等により植設したカーペットである。パイルの形態は特に限定されず、例えばループパイルであっても良いし、カットパイルであっても良い。
【００１９】
本発明におけるパイル糸を構成する片方の繊維糸条である従来糸（３）としては、一般的にカーペット素材として使用しているものを用いればよく、ウール、麻、コットン等の天然繊維やポリアミド系繊維、ポリエステル系繊維、ポリアクリル系繊維、ポリプロピレン系繊維等の合成樹脂繊維等が挙げられる。
【００２０】
本発明におけるパイル糸を構成する一方の繊維糸条である不織布のスリットヤーン（２）とは、図２に示すような、スリットヤーンの長手方向に垂直な断面において、ほぼ長方形に近い形状の繊維糸条である。該不織布のスリットヤーン（２）の材質としては、特に限定されず、例えばポリエステル系繊維、ポリプロピレン系繊維等の合成繊維の他、綿、羊毛、麻等の天然繊維からなる不織布を用いることができる。パイル糸として要求される耐熱性を有し、連続生産での安定品質と経済的に量産し得る点で特にポリエステル系繊維、ポリプロピレン系繊維が好適に採用される。
【００２１】
本発明に使用されるポリエステル系繊維、ポリプロピレン系繊維より不織布を製造するには、湿式法あるいは乾式法を問わずスパンボンド不織布、メルトブロー不織布等の如何なる不織布製造法でもよいが、特にスパンレース法がパイル糸としての意匠性から好適に使用される。目付量としてはパイル糸としての意匠性及びカバリング性から３０ｇ／ｍ2 〜８０ｇ／ｍ2が好ましく、より好ましいのは５０ｇ／ｍ2 〜７０ｇ／ｍ2である。３０ｇ／ｍ2を下回ると、カーペットのパイル糸として要求される強度が出ず、８０ｇ／ｍ2を超えるとスリットヤーンの厚みが厚すぎるようになり、パイル糸としての意匠性が無くなる。
【００２２】
本発明の不織布のスリットヤーン（２）を製造するには前記３０ｇ／ｍ2 〜８０ｇ／ｍ2の不織布を幅が３ｍｍ〜１０ｍｍの長い帯状に切断して作成する。不織布の幅は、所定のカーペットの表情に応じて、例えば緻密な表情のカーペットには細い幅、ざっくりした表情のカーペットには広い幅の不織布のスリットヤーン（２）を使用することができる。但し、３ｍｍを下回るとカーペットのカバリング性が悪くなり、１０ｍｍを超えるとタフテッド織機に不織布のスリットヤーン（２）を供給するのが困難となる。
【００２３】
さらに、本発明にかかる不織布のスリットヤーン（２）の構成に機能性加工を付与することができる。該構成はスリットする前の不織布の段階で、不織布の少なくとも片面に機能性微粒子を含む樹脂を付与して、機能性微粒子を成膜し、その後に、成膜された機能性微粒子層が積層された不織布を細長く切断して不織布のスリットヤーン（２）を形成し、カーペットのパイル糸として用いるという構成である。
【００２４】
この不織布上の少なくとも片面に機能性微粒子を含む樹脂をコーティングさせて機能性微粒子含有の皮膜を成膜するが、被膜の厚さは、３〜８０μｍ程度であり、製品コストの点、生産の安定性の点から、５〜１０μｍ程度が好ましい。機能性微粒子としては、銀、亜鉛、銅などをセラミックやゼオライトなどにまぜた消臭剤、無機系防カビ剤など、さらに各種の有機系消臭剤、防カビ剤などを含有してもよい。
【００２５】
つぎに、不織布上に機能性微粒子含有の皮膜を成膜した状態で、巻き取る。さらに、機能性微粒子が成膜された不織布を縦方向に幅３ｍｍ〜１０ｍｍに切断して、機能性が付与された不織布のスリットヤーン（２）が完成し、これをパイル糸として機能性を有するタフテッドカーペット（１）となる。
【００２６】
不織布上に機能性微粒子含有の皮膜を成膜したことにより、従来の消臭性、防カビ性を備えた特殊な糸、またはパイル糸に消臭、防カビの各加工を施している等の技術と比較して、より広い面積で含有した機能性微粒子の効果が大きく、皮膜したことにより、パイル糸表面が経時変化などにより、薬剤の脱落や機能性が低下しない、耐久性のある機能性を有するタフテッドカーペット（１）となる。
【００２７】
本発明にかかるパイル糸が植設される基布は、従来のタフテッドカーペットに用いられるポリエステル系繊維、ポリプロピレン系繊維等の合成樹脂繊維からなる織布や不織布を使用することができる。
【００２８】
本発明にかかる２種類以上の繊維糸条をパイル糸として製織する方法として、タフテッド織機に供給されるパイル糸を設置しているクリールにおいて、２種類以上の繊維糸条を、パイプ、ガイドを通じてタフテッド織機につながる給糸口に、揃えて挿入し引き揃えられた合糸とする。該タフテッド織機に供給された合糸は同時にループパイル、またはカットパイルに形成され、その後２種類以上の繊維糸条の持つ、剛性、伸度の差によりパイルの先端が離れ、カバリング性の良好な、新しい意匠性をもつタフテッドカーペットとなる。
【００２９】
製織後、パイル糸を固定するためにバッキング処理が施される。バッキング材及びバッキング方法は特に限定されるものではなく、例えばスチレンーブタンジエンースチレン共重合体、アクリルニトリルーブタジエン系共重合体、ウレタン樹脂等の高分子等のゴム高分子、またはこれらを複数種混合した混合物など、一般に使用されているバッキング材を用い、コーティング、乾燥等の公知のバッキング方法を用いれば良い。
【００３０】
なお、この発明のタフテッドカーペット（１）は、上記製造方法で製造されるものに特に限定されるものではない。
【００３１】
以下に、本発明の実施例を記載するが、本発明は以下の実施例に限定されるものではない。
【００３２】
本発明のカバリング性、消臭除去性能の持続耐久性、及び防カビ性は、下記の方法により測定したものである。
【００３３】
［カバリング性］得られたカーペット表面を真上から観察し、基布の見え易さを目視により次の基準で評価した。◎：カバリング性が特に優れており、基布が見えない。○：カバリング性が良好で基布が見えない。△：基布が若干見える。×：カバリング性に乏しく、パイル糸間に基布が見え易い。
【００３４】
［消臭除去性能の持続耐久性］各布帛に洗濯を３回施し、自然乾燥後に下記試験法にて除去性能試験を行い、除去性能の持続率（％）を算出した。前記３種のガスごとに持続率を算出し、これらの値の平均値を求めた。
【００３５】
（ホルムアルデヒド除去性能）各カーペットから切り出した試験片（１０×１０ｃｍ角）を、内容量３Ｌの袋内に入れた後、袋内において濃度が２００ｐｐｍとなるようにホルムアルデヒドガスを注入した。注入してから４８時間経過後にホルムアルデヒドガスの残存濃度を測定し、この測定値より、各布帛試験片がホルムアルデヒドガスを吸着除去した総量を算出し、これよりホルムアルデヒドガスの除去率（％）を計算した。
【００３６】
（アンモニア除去性能）ホルムアルデヒドガスに代えてアンモニアガスを用いて袋内において濃度が２００ｐｐｍとなるように注入した以外は、上記試験と同様にしてアンモニアガスを吸着除去した除去率（％）を算出した。
【００３７】
（酢酸除去性能）ホルムアルデヒドガスに代えて酢酸ガスを用いて袋内において濃度が２００ｐｐｍとなるように注入した以外は、上記試験と同様にして酢酸ガスを吸着除去した除去率（％）を算出した。
【００３８】
［防カビ性］カビ抵抗性試験方法（ＪＩＳ―Ｚ―２９１１）に基づき、平板培地上に各カーペットの試験片（５×５cm）を密着貼付し、試験カビ混合胞子懸濁液を吹き付ける。２８±２℃で２週間培養すし、カビの育成状態を観察し、次の基準で評価した。０；菌糸の発育が認められない１；カビの育成は試験片面積の１/３以内２；カビの育成は試験片面積の１/３超
【００３９】
＜実施例１＞５／３２インチゲージのカットパイルタフト機を用いて、酸性染料で染色されたポリアミド繊維１６００ｄｔｘの２本撚のパイル糸と、ポリエステル系繊維からなる目付が５０ｇ／ｍ2の不織布を５ｍｍ幅でスリットされたスリットヤーンを、クリールの給糸段階で引き揃え、ポリプロピレン系繊維からなる織布を基布として、ステッチ１８本／１０ｃｍ，パイル長４０ｍｍにて製織を行ない、その後バッキング処理として、スチレンーブタンジエンースチレン共重合体をコーティング、乾燥を施しタフテッドカーペットを製造した。
【００４０】
＜実施例２＞スリットヤーンの目付を４０ｇ／ｍ2 としたこと以外実施例１と全く同様にして、タフテッドカーペットを得た。
【００４１】
＜実施例３＞スリットヤーンの目付を７０ｇ／ｍ2 としたこと以外実施例１と全く同様にして、タフテッドカーペットを得た。
【００４２】
＜実施例４＞スリットヤーンの幅を３．５ｍｍとしたこと以外実施例１と全く同様にして、タフテッドカーペットを得た。
【００４３】
＜実施例５＞スリットヤーンの幅を９ｍｍとしたこと以外実施例１と全く同様にして、タフテッドカーペットを得た。
【００４４】
＜実施例６＞スリットヤーンにスリットする前のポリエステル系繊維からなる不織布にアミン化合物を主成分とする消臭剤の皮膜を成膜したこと以外実施例１と全く同様にして、タフテッドカーペットを得た。
【００４５】
＜実施例７＞スリットヤーンにスリットする前のポリエステル系繊維からなる不織布にサリチル酸誘導体を主成分とする防カビ剤の皮膜を成膜したこと以外実施例１と全く同様にして、タフテッドカーペットを得た。
【００４６】
＜比較例１＞スリットヤーンに代えて、一方のパイル糸と全く同じの酸性染料で染色されたポリアミド繊維１６００ｄｔｘの２本撚のパイル糸を使用したこと以外実施例１と全く同様にして、タフテッドカーペットを得た。
【００４７】
＜比較例２＞酸性染料で染色されたポリアミド繊維１６００ｄｔｘの２本撚のパイル糸と、ポリエステル系繊維からなる目付が５０ｇ／ｍ2の不織布を５ｍｍ幅でスリットされたスリットヤーンを引き揃えに代えて、事前に撚糸機によりＳ撚４０回の合撚糸としたこと以外実施例１と全く同様にして、タフテッドカーペットを得た。
【００４８】
＜比較例３＞スリットヤーンの目付を２０ｇ／ｍ2 としたこと以外実施例１と全く同様にして、タフテッドカーペットを得た。
【００４９】
＜比較例４＞スリットヤーンの目付を９０ｇ／ｍ2 としたこと以外実施例１と全く同様にして、タフテッドカーペットを得た。
【００５０】
＜比較例５＞スリットヤーンの幅を２．５ｍｍとしたこと以外実施例１と全く同様にして、タフテッドカーペットを得た。
【００５１】
＜比較例６＞スリットヤーンの幅を１１ｍｍとしたこと以外実施例１と全く同様にして、タフテッドカーペットを得た。
【００５２】
＜比較例７＞製織後にパイル表面にアミン化合物を主成分とする消臭剤を塗布加工したこと以外実施例１と全く同様にして、タフテッドカーペットを得た。
【００５３】
＜比較例８＞製織後にパイル表面にサリチル酸誘導体を主成分とする防カビ剤を塗布加工したこと以外実施例１と全く同様にして、タフテッドカーペットを得た。
【００５４】
上記のようにして得られた各タフテッドカーペットに対して前記評価法に基づいてカバリング性、消臭除去性能の持続耐久性、及び防カビ性を調べた結果を表１、表２に示す。
【００５５】
【表１】
2009183572.tif 000003
【００５６】
【表２】
2009183572.tif 000004
【００５７】
表１、表２から明らかなように、実施例１〜７のタフテッドカーペットは、いずれもカバリング性に優れたタフテッドカーペットを得た。また、実施例６は比較例７に対して優れた消臭除去性能の持続耐久性を示し、実施例７は比較例８に対して優れた防カビ性を有するタフテッドカーペットを得た。
【００５８】
これに対し、比較例１，２，３，５のタフテッドカーペットは良好なカバリング性のあるタフテッドカーペットが得られなかった。また比較例４、６のタフテッドカーペットは、スリットヤーンが太すぎて製織が困難であった。
【図面の簡単な説明】
【００５９】
【図１】本発明の一実施形態に係わる本発明タフテッドカーペットの断面図である。
【図２】本発明の一実施形態に係わる本発明不織布のスリットヤーンの概略図である。
【符号の説明】
【００６０】
１………タフテッドカーペット２………不織布のスリットヤーン３………従来糸
【図１】
2009183572.tif 000005
【図２】
2009183572.tif 000006